(57)【特許請求の範囲】
【請求項１】
２種以上のエチレン−酢酸ビニル共重合体を溶液状態で混合してからケン化した後、凝固・析出させて、含水率５〜６０重量％のエチレン−酢酸ビニル共重合体ケン化物組成物を得て、該組成物を溶融混練して含水率を５重量％未満にすることを特徴とするエチレン−酢酸ビニル共重合体ケン化物組成物ペレットの製造法。
【請求項２】
溶融混練を行うにあたり、押出機を用い、かつ押出機のホッパー入り口部のシリンダーの温度（ＴI）と押出機の出口部のシリンダーの温度（ＴO）が下記（１）式の条件を満足することを特徴とする請求項１記載のエチレン−酢酸ビニル共重合体ケン化物組成物ペレットの製造法。
１．１≦ＴO／ＴI＜１０・・・（１）
（但し、ＴO、ＴI共に単位は℃）
【請求項３】
溶融混練を行うにあたり、押出機を用い、かつ押出機のフィーディングゾーンの温度（ＴF）とメタリングゾーンの温度（ＴM）が下記（２）式の条件を満足することを特徴とする請求項１記載のエチレン−酢酸ビニル共重合体ケン化物組成物ペレットの製造法。
１．１≦ＴM／ＴF＜１０・・・（２）
（但し、ＴM、ＴF共に単位は℃）
【請求項４】
エチレン−酢酸ビニル共重合体ケン化物組成物が、平均エチレン含量５〜７０モル％で、酢酸ビニル成分の平均ケン化度が８５モル％以上であることを特徴とする請求項１〜３いずれか記載のエチレン−酢酸ビニル共重合体ケン化物組成物ペレットの製造法。
【発明の詳細な説明】
【０００１】
【発明の属する技術分野】
本発明は、エチレン−酢酸ビニル共重合体ケン化物（以下、ＥＶＯＨと略記する）組成物（ブレンド物）ペレットの製造法に関する。
【０００２】
【従来の技術】
従来より、ＥＶＯＨは、透明性、帯電防止性、耐油性、耐溶剤性、ガスバリア性、保香性等の特性を生かして、各種包装用途等に多用されているが、かかるＥＶＯＨの製造にあたっては、通常、エチレンと酢酸ビニルとの共重合物をアルコール等の溶液状でケン化して、その後凝固浴中にストランド状に押し出してカットされて（ペレット状にされて）、更に水洗処理等が施されて含水ペレットとなった後、一般的には乾燥されてペレット状の製品とされるのである。
しかし、かかる乾燥が不充分な場合に、ＥＶＯＨ（ペレット）を押出機等で溶融成形すると、発泡等を生じて外観や性能の良好な成形物を得ることができず、かかるＥＶＯＨ（ペレット）の乾燥は非常に重要であり、かかる乾燥に関しては、通常１００℃前後の高温の熱風を用いて十数時間以上の処理が行われている（特開昭５３−１１９９５８号公報等）のが現状である。
【０００３】
また、一方では、加熱延伸成形性の向上を目的として、二種類以上の組成の異なるＥＶＯＨをブレンドした樹脂組成物も提案されており（特開昭６０−１７３０３８号公報、特開昭６３−１９６６４５号公報、特開昭６３−２３０７５７号公報、特開昭６３−２６４６５６号公報、特開平２−２６１８４７号公報）、そのブレンドに際しては、上記の如く高温で熱風乾燥された含水率の極めて低いＥＶＯＨ同士を押出機等で溶融ブレンドする方法が一般的である。さらに、特開昭６１−４７５２号公報には、２種のエチレン−酢酸ビニル共重合体をメタノール溶液の状態下に混合し、ケン化してから溶剤除去後、乾燥させる旨の記載もある。
【０００４】
【発明が解決しようとする課題】
しかしながら、ＥＶＯＨのブレンド物を得るに当たって、上記の如く高温で熱風乾燥されたＥＶＯＨ同士を溶融ブレンドする方法では、そのブレンド物の加熱延伸成形性の向上はある程度認められるものの、組成や構造の異なるＥＶＯＨのブレンドであるためその相溶性は完全に均一なものではなく、押出条件や加熱延伸成形条件の振れによって影響を受けやすく、フィルムやカップ、トレイ、ボトル等を連続で延伸成形する場合、不良品の発生が避けられないと言う問題点を有しており、一方、そのブレンド物の均一性を改善するために押出機内の練り効果を上げる（高温下、高せん断下）とＥＶＯＨの熱劣化が避けられず、得られるブレンド物が着色（黄変）したりして商品価値が低下する恐れがある。また製造効率についても、ＥＶＯＨの熱風乾燥に長時間の処理が必要なため必ずしも効率の良いものではない。
特開昭６１−４７５２号公報に記載の方法（溶液混合後ケン化法）についても、２種以上のＥＶＯＨブレンド物の熱劣化や均一性という点ではある程度改善効果が認められるものの、最終的には熱風乾燥させる必要がありこの時の加熱条件によっては熱劣化の心配も残り、また、そのブレンド物の均一性も充分とは言い切れず、加熱延伸性（連続成形性）についても改善の余地があることが判明した。
【０００５】
【課題を解決するための手段】
そこで、本発明者は、かかる現況に鑑みて２種以上のＥＶＯＨのブレンド方法について鋭意研究した結果、２種以上のエチレン−酢酸ビニル共重合体を溶液状態で混合してからケン化した後、凝固・析出させて、含水率５〜６０重量％のＥＶＯＨ組成物を得て、該組成物を溶融混練して含水率を５重量％未満にすることにより、上記の課題を解決することを見出し本発明を完成するに至った。
【０００６】
【発明の実施の形態】
以下、本発明を具体的に説明する。
本発明では、２種以上のエチレン−酢酸ビニル共重合体を混合後ケン化してＥＶＯＨ組成物を得るのであるが、本発明においては、２種以上のエチレン−酢酸ビニル共重合体を溶液状態で混合してからケン化した後、凝固・析出させて、含水率５〜６０重量％のＥＶＯＨ組成物を得て、該組成物を溶融混練して含水率を５重量％未満にすることを特徴とするもので、先ず、エチレン−酢酸ビニル共重合体（混合）溶液の調製方法について説明する。
【０００７】
本発明に用いられるエチレン−酢酸ビニル共重合体については特に限定されないが、得られるＥＶＯＨ組成物の要求性能を考慮すれば、混合後の組成物の平均エチレン含有量が５〜７０モル％（更には２０〜６０モル％、特には２５〜５５モル％）が好ましく、かかる平均エチレン含有量が５モル％未満では得られるＥＶＯＨ組成物の高湿時のガスバリア性、溶融成形性が低下し、逆に７０モル％を越えると得られるＥＶＯＨ組成物の充分なガスバリア性が得られず好ましくない。
更にケン化後のＥＶＯＨの固有粘度（フェノール８５重量％と水１５重量％との混合溶媒中、３０℃の測定値）が０．６〜１．５ｄｌ／ｇ、好ましくは０．７〜１．３ｄｌ／ｇ、更に好ましくは０．８〜１．２ｄｌ／ｇのものが用いられ、かかる粘度が０．６ｄｌ／ｇ未満や１．５ｄｌ／ｇを越えるものは、押出成形性が不安定となることがあり好ましくない。
【０００８】
かかるエチレン−酢酸ビニル共重合体はエチレン、酢酸ビニル以外に、これらと共重合可能なエチレン性不飽和単量体を共重合成分として含有しても差支えない。該単量体としては、プロピレン、１−ブテン、イソブテン等のオレフィン類、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、トリメトキシビニルシラン等のビニルシラン類、酢酸アリル、塩化アリル、アリルアルコール、ジメチルアリルアルコール、トリメチル−（３−アクリルアミド−３−ジメチルプロピル）−アンモニウムクロリド、アクリルアミド−２−メチルプロパンスルホン酸等が挙げられる。又、本発明の趣旨を損なわない範囲で、ウレタン化、アセタール化、シアノエチル化などの後変性がされても差し支えない。
【０００９】
エチレン−酢酸ビニル共重合体を溶液にするにあたっては、エチレン−酢酸ビニル共重合体を溶解可能な溶剤に溶解すればよく、その溶剤や方法等については限定されないが、該溶剤としては、メタノール、エタノール、プロパノール、ブタノール、フェノール、キシレン、トルエン、ジメチルスルフォキサイド（ＤＭＳＯ）、ジメチルホルムアミド（ＤＭＦ）、ヘキサフルオロイソプロパノール（ＨＦＩＰ）等やこれらの溶剤を含有する水（混合溶剤）を挙げることができ、工業的に好ましくはアルコールが用いられ、特にメタノールが好適に用いられる。
【００１０】
２種以上のエチレン−酢酸ビニル共重合体を溶液状態で混合する方法については特に限定されず、１）２種以上の固体状のエチレン−酢酸ビニル共重合体を一括して溶剤中に投入して溶解して混合する方法、２）少なくとも１種のエチレン−酢酸ビニル共重合体を予め溶液状態にしておき、これに固体状の別のエチレン−酢酸ビニル共重合体を投入して溶解して混合する方法、３）２種以上のエチレン−酢酸ビニル共重合体をそれぞれ予め溶液状態にしておき、それらの溶液を混合する方法等を挙げることができ、工業上好ましくは３）の方法が採用される。特に、エチレン−酢酸ビニル共重合体の共重合反応後のメタノール等の反応溶液から公知の方法で未反応のモノマー（エチレン及び酢酸ビニル）を除去した溶液を混合することが生産性の点で有利である。
【００１１】
かかる溶液の混合方法については特に限定されず、公知の回転式の混合攪拌機やラインミキサー等で２種以上のエチレン−酢酸ビニル共重合体の溶液の混合を行えばよい。かかる混合にあたっては、混合されるそれぞれの溶液を４０〜１１０℃にしてから混合することが好ましく、かかる温度が４０℃未満では該溶液の粘度が高くなって均一混合が困難となることがあり、逆に１１０℃を越えると混合液が着色する恐れがあって好ましくない。
【００１２】
かかる２種以上のエチレン−酢酸ビニル共重合体の混合重量比は特に限定されないが、例えば２種のエチレン−酢酸ビニル共重合体（Ａ）及び（Ｂ）を混合する場合、その重量比は（Ａ）／（Ｂ）＝９９／１〜１／９９（更には９５／５〜５／９５、特には９０／１０〜１０／９０）が好ましく、かかる混合重量比が上記の範囲外では、本発明のブレンド方法の効果（加熱延伸成形時の外観性、ガスバリア性、連続成形性）を充分に発揮することができないことがあり好ましくない。
また、３種以上のエチレン−酢酸ビニル共重合体を混合する場合、１種のＥＶＯＨ（Ａ）と残りの２種以上のＥＶＯＨ（Ｂ）の重量比が、（Ａ）／（Ｂ）＝９８／２〜２／９８（更には９０／１０〜１０／９０、特には８０／２０〜２０／８０）とすることが同様に好ましい。
【００１３】
次に、上記の２種以上のエチレン−酢酸ビニル共重合体からなる溶液をケン化するのであるが、かかるエチレン−酢酸ビニル共重合体体のケン化は、アルカリ触媒の共存下に実施され、該アルカリ触媒としては、ポリ酢酸ビニル、エチレン−酢酸ビニル共重合体のアルカリ触媒によるケン化反応に使用される従来公知の触媒をそのまま使用できる。具体的には、水酸化ナトリウム、水酸化カリウム、水酸化リチウムなどのアルカリ金属水酸化物、ナトリウムメチラート、ｔ−ブトキシカリウムなどのアルカリ金属アルコラート、１，８−ジアザビシクロ［５，４，１０］ウンデセン−７（ＤＢＵ）で代表される強塩基性アミン、更には炭酸アルカリ金属塩、炭酸水素アルカリ金属塩などが挙げられるが、取り扱いの容易さや経済性の点から水酸化ナトリウムの使用が好ましい。
触媒の使用量は必要ケン化度、反応温度等により異なるが、エチレン−酢酸ビニル共重合体中の残存酢酸基に対して０．０５当量以下が用いられ、好ましくは０．０３当量以下である。又アルカリ触媒の替わりに、塩酸、硫酸等の酸触媒を用いることも可能である。
【００１４】
ケン化に当たっての上記エチレン−酢酸ビニル共重合体溶液の樹脂濃度は通常２０〜６０重量％程度に調整され、アルカリ触媒、あるいは酸触媒を添加して、温度４０〜１４０℃、圧力１〜１５ｋｇ／ｃｍ2Ｇの条件下で反応せしめる。また、かかるエチレン−酢酸ビニル共重合体溶液にグリセリン、エチレングリコール、ヘキサンジオール等の脂肪族多価アルコールを添加することも、安定したケン化反応が行える点で好ましい。
該溶液温度において反応後のＥＶＯＨ組成物が析出しない様に配慮すれば、該ＥＶＯＨ組成物の濃度に特に制限はないが、通常は該ＥＶＯＨ組成物の濃度が１０〜５５重量％、好ましくは１５〜５０重量％となるようにすれば良い。
【００１５】
ケン化反応せしめる装置としては特に限定されず、公知の反応器を用いてケン化反応させることが可能であり、またバッチ式と連続式共に採用されうるが、生産性と品質の安定性に優れる点で、多孔板塔、泡鐘塔等の棚段塔を用いて連続的にケン化反応せしめることが好ましい。すなわち、上記塔型反応器の上部に２種以上のエチレン−酢酸ビニル共重合体からなる混合溶液を供給し、同様にアルカリ触媒（又は酸触媒）を供給し、且つメタノール蒸気を塔下部より吹き込んで、メタノール蒸気と共に副生する酢酸メチル蒸気を塔頂部より系外に取り出し、ケン化反応せしめたＥＶＯＨ組成物のメタノール溶液を塔底部より取り出すことにより、工業上好適にケン化反応を行うことができる。ただし、かかる塔型反応器による連続式ケン化に限らず、例えば攪拌機付きの反応缶を用いてバッチ式でケン化反応することも可能である。
【００１６】
かかるケン化により得られるＥＶＯＨ組成物の酢酸ビニル成分の平均ケン化度は８５モル％以上とすることが好ましく、更にはケン化度９０〜９９．５モル％、特にはケン化度９５〜９９．５モル％である。該ケン化度が８５モル％未満の場合、該ＥＶＯＨ組成物を溶融成形する場合の熱安定性が悪くなり、逆に９９．９モル％を越えるとＥＶＯＨ組成物の加熱延伸成形性の向上効果が乏しくなることがあり好ましくない。
【００１７】
次に上記で得られたＥＶＯＨ組成物のアルコール等の溶液はそのままでもよいが、好ましくは、直接水を加えるか、該ＥＶＯＨ組成物溶液を適宜濃縮あるいは希釈してから水を加えてストランド製造用の溶液に調整される。該水溶液の場合には水／アルコールの混合重量比が８０／２０〜５／９５の範囲で、かつアルコールの含有量Ａ（重量％）が、２．５５Ｅ−４０．７５≦Ａ≦２．５５Ｅ−１０．７５なる関係（ここで、ＥはＥＶＯＨ組成物の平均エチレン含有量（モル％）である）を満足させることが溶液の安定性の点で好ましく、溶液中に含有されるＥＶＯＨ組成物の量としては、２０〜５５重量％（更には２５〜５０重量％）が後続の凝固作業の安定性の点で好ましい。
【００１８】
続いて、上記で得られたＥＶＯＨ溶液をストランド状に押し出してペレット状等にするのであるが、この時点で、飽和脂肪族アミド(例えばステアリン酸アミド等)、不飽和脂肪酸アミド(例えばオレイン酸アミド等)、ビス脂肪酸アミド(例えばエチレンビスステアリン酸アミド等)、脂肪酸金属塩(例えばステアリン酸カルシウム等)、低分子量ポリオレフィン(例えば分子量５００〜１０,０００程度の低分子量ポリエチレン、又は低分子量ポリプロピレン等)などの滑剤、無機酸（例えばリン酸、ホウ酸等）、有機酸（例えば酢酸、ステアリン酸等）、無機塩（例えばリン酸のアルカリ金属・アルカリ土類金属塩、ハイドロタルサイト等）、有機酸塩（例えば酢酸のアルカリ金属・アルカリ土類金属塩等）、可塑剤（例えばエチレングリコール、グリセリン、ヘキサンジオール等の脂肪族多価アルコールなど）、酸化防止剤（例えばチバスペシャルティケミカルズ社製ＩＲＧＡＮＯＸ１０９８など）、紫外線吸収剤、着色剤、抗菌剤、アンチブロッキング剤（例えばタルク微粒子など）、スリップ剤（例えば無定形シリカ微粒子など）、無機充填材（例えば酸化ケイ素、二酸化チタン、クレー、タルク、ベントナイト、水膨潤性フィロケイ酸塩など）等を配合しても良い。
【００１９】
かくして得られたＥＶＯＨ組成物の水−アルコール混合溶液の混合液は、次いで凝固液と接触させられて析出して目的とするＥＶＯＨ組成物が得られるのであり、かかる方法については特に限定されないが、通常は、かかる混合液を凝固液中に供して、そこでＥＶＯＨ組成物を析出（凝固）させるのである。
【００２０】
析出させる凝固液としては水又は水／アルコール混合溶媒、ベンゼン等の芳香族炭化水素類、アセトン、メチルエチルケトン等のケトン類、ジプロピルエーテル等のエーテル類、酢酸メチル、酢酸エチル、プロピオン酸メチル等の有機酸エステル等が用いられるが、取り扱いの容易な点で水又は水／アルコール混合溶媒が好ましく、該アルコールとしては、メタノール、エタノール、プロパノール等のアルコールが用いられるが、工業上好ましくはメタノールが用いられ、上記のＥＶＯＨ組成物のアルコール溶液のアルコールと同じものが好ましい。
凝固液中の凝固液とＥＶＯＨ組成物のストランドとの重量比（凝固液／ＥＶＯＨ組成物のストランド）としては、５０〜１００００であることが好ましく、更には１００〜１０００である。該範囲の重量比にすることにより、寸法分布が均一なＥＶＯＨ組成物ペレットを得ることが可能となる。
【００２１】
更に該凝固液中に、カルボン酸を１〜１００００ｐｐｍおよび／またはカルボン酸金属塩を１〜１５０００ｐｐｍおよび／またはカルボン酸エステルを１〜５００００ｐｐｍ含有させることも好ましく、更にはカルボン酸を５０〜５０００ｐｐｍおよび／またはカルボン酸金属塩を１０〜５０００ｐｐｍおよび／またはカルボン酸エステルを１０〜１００００ｐｐｍ含有させるのが好ましい。該範囲のカルボン酸類を凝固浴中に含有させることにより、寸法分布が均一なＥＶＯＨ組成物ペレットを更に好適に得ることが可能となる。
【００２２】
かかるカルボン酸としては特に制限されないが、ギ酸、酢酸、プロピオン酸、シュウ酸、マロン酸、コハク酸、グルタル酸、アジピン酸、クロトン酸、マレイン酸、イタコン酸等が挙げられるが、好ましくは酢酸が用いられる。
かかるカルボン酸金属塩としては特に制限されないが、ギ酸ナトリウム、ギ酸カリウム、ギ酸マグネシウム、ギ酸カルシウム、酢酸ナトリウム、酢酸カリウム、酢酸マグネシウム等が用いられるが、好ましくは酢酸ナトリウムが用いられる。
かかるカルボン酸エステルとしては特に制限されないが、ギ酸メチル、ギ酸エチル、ギ酸プロピル、酢酸メチル、酢酸エチル、酢酸プロピル、プロピオン酸メチル、プロピオン酸エチル、アセト酢酸メチル、アセト酢酸エチル等が用いられるが、好ましくは酢酸メチルが用いられる。
【００２３】
また、該凝固液の温度は−１０〜４０℃が好ましく、更には０〜２０℃で、なるべく低温での操作が樹脂損失を少なく出来効果的である。
かくして、ＥＶＯＨ組成物溶液は凝固液中で析出されるのであるが、かかる析出に当たっては、通常、任意の形状を有するノズルにより凝固液中にストランド状に押出されて析出された後にカッティングされてペレット状等となり、その後好ましくは水洗処理がなされるのである。
【００２４】
かかる水洗条件としては、該ペレットを温度１０〜４０℃（更には２０〜４０℃）の水槽中で水洗する。かかる水洗処理により、ＥＶＯＨ組成物中のオリゴマーや不純物が除去される。さらに該水洗処理に続いて、または該水洗処理の代わりに、種々の酸や金属塩を含む水溶液中で処理して、ＥＶＯＨ組成物中に酸や金属塩を含有させることも、乾燥後のＥＶＯＨ組成物の色調、熱安定性、ロングラン成形性、積層体としたときの接着性樹脂との層間接着性、加熱延伸成形性等が改善される点で好ましく、かかる酸成分としては酢酸、プロピオン酸、酪酸、ラウリル酸、ステアリン酸、オレイン酸、ベヘニン酸等の有機酸や硫酸、亜硫酸、炭酸、ホウ酸、リン酸等の無機酸が挙げられ、金属塩としては上記酸のアルカリ金属、アルカリ土類金属、遷移金属等の金属塩が挙げられ、特に酢酸、リン酸、ホウ酸やそのアルカリ金属塩、アルカリ土類金属塩がその効果に優れる点で好ましく用いられる。
【００２５】
酢酸の含有量としては、乾燥後のＥＶＯＨ組成物に対して５〜１０００ｐｐｍ（更には１０〜５００ｐｐｍ、特には２０〜３００ｐｐｍ）とすることが好ましく、かかる酢酸の含有量が５ｐｐｍ未満ではその含有効果が充分得られないことがあり、逆に１０００ｐｐｍを超えるとロングラン成形性が低下することがあり好ましくない。
リン酸の含有量としては、乾燥後のＥＶＯＨ組成物に対してリン酸根換算で５〜１０００ｐｐｍ（更には１０〜５００ｐｐｍ、特には２０〜３００ｐｐｍ）とすることが好ましく、かかるリン酸の含有量が５ｐｐｍ未満ではその含有効果が充分得られないことがあり、逆に１０００ｐｐｍを超えると得られる成形物の外観が悪化して好ましくない。
ホウ酸の含有量としては、乾燥後のＥＶＯＨ組成物に対してホウ素換算で１０〜１００００ｐｐｍ（更には２０〜２０００ｐｐｍ、特には１００〜１０００ｐｐｍ）とすることが好ましく、かかるホウ素の含有量が１０ｐｐｍ未満ではその含有効果が充分得られないことがあり、逆に１００００ｐｐｍを超えると得られる成形物の外観が悪化して好ましくない。
【００２６】
また、該金属塩の含有量としては、乾燥後のＥＶＯＨ組成物に対して金属換算で５〜１０００ｐｐｍ（更には１０〜５００ｐｐｍ、特には２０〜３００ｐｐｍ）とすることが好ましく、かかる含有量が５ｐｐｍ未満ではその含有効果が充分得られないことがあり、逆に１０００ｐｐｍを超えると得られる成形物の外観が悪化して好ましくない。尚、ＥＶＯＨ組成物中に２種以上のアルカリ金属及び／又はアルカリ土類金属の塩が含有される場合は、その総計が上記の含有量の範囲にあることが好ましい。
【００２７】
本発明においては、かかるペレット状等に析出−水洗処理されたＥＶＯＨ組成物の含水率を５〜６０重量％（更には１０〜５０重量％、特には１０〜４０重量％）に調整して、得られた組成物（ペレット状等）を溶融混練して含水率を５重量％未満にする必要があり、かかる点について説明する。
ＥＶＯＨ組成物の含水率を５〜６０重量％に調整する方法は特に限定されず、前述のＥＶＯＨ組成物溶液を凝固液中にストランド状に押し出して凝固させ、その後に切断してペレット状等にしてから、水洗処理する工程中において、諸条件を調整することにより可能である。かかる含水率が５重量％未満では、本発明のブレンド方法の効果（加熱延伸成形時の連続成形性、着色の抑制、製造効率）を充分に発揮することができず、逆に６０重量％を越えると、溶融混練中に樹脂と水分の一部分離が起こり溶融混練が不安定となって、本発明の目的を達成することができない。
尚、ここで言う乾燥処理前のＥＶＯＨ組成物の含水率については、以下の方法により測定・算出されるものである。
【００２８】
［含水率の測定方法］
ＥＶＯＨ組成物を電子天秤にて秤量（Ｗ1：単位ｇ）後、１５０℃に維持された熱風オーブン型乾燥器に入れ、５時間乾燥させてから、さらにデシケーター中で３０分間放冷させた後の重量を同様に秤量（Ｗ2：単位ｇ）して、以下の（３）式から算出する。
含水率（％）＝｛（Ｗ1−Ｗ2）／Ｗ1｝×１００  ・・・（３）
以上の方法により、本発明に用いる含水ＥＶＯＨ組成物ペレットが得られるのであるが、本発明の乾燥処理前のＥＶＯＨ組成物の含水率の調整等必要に応じて公知の乾燥処理（熱風乾燥、誘電加熱乾燥、マイクロ波照射乾燥等）や含水ペレットの表面付着水除去操作を事前に行うことも、溶融混練の安定性の点で好ましい。
【００２９】
上記の含水率が調整されたＥＶＯＨ組成物は、次いで、溶融混練に供されるのであるが、溶融混練するに当たっては、例えば溶融押出機、ニーダールーダー、ミキシングロール、バンバリーミキサー、プラストミルなどの公知の溶融混練装置を使用して行うことができるが、通常は単軸又は二軸の押出機を用いることが工業上好ましく、特に溶融混練の安定性とブレンド物の均一性の点で二軸押出機が好適に用いられ、かかる二軸押出機を用いた方法について、更に詳細に説明する。
【００３０】
用いる二軸押出機としては、特に限定されないが、内径が２０ｍｍ以上（更には３０〜１５０ｍｍ）のものが好ましく、かかる内径が２０ｍｍ未満では、生産性に乏しいため好ましくなく、Ｌ／Ｄは、２０〜８０（更には３０〜６０）が好ましく、かかるＬ／Ｄ径が２０未満では、乾燥の能力が不足することがあり、逆に８０を越えると樹脂の押出機内での滞留時間が必要以上に長くなり、その熱劣化が懸念され好ましくない。また、ベントは１箇所以上あれば良く、特には２箇所以上あることが好ましく、その中の少なくとも１箇所が減圧吸引されていることが、乾燥効率と得られる樹脂の品質の点で好ましい。ダイス孔の形状については、限定されないが、適度な形状・大きさのペレットを得ることを考慮すれば、直径が１〜７ｍｍ（更には２〜５ｍｍ）の円形が好ましく、その孔の数は３〜１００個（更には１０〜５０個）程度が生産上好ましい。更には、押出機とダイス入り口の間にメッシュ状のスクリーンを１枚以上（特に２枚以上）設けることも異物除去と樹脂圧力安定化（押出の安定化）のため好ましく、さらに、押出し安定性を考慮すれば、同じくギヤポンプや熱交換器等を設けることも好ましい。
【００３１】
溶融混練を実施するに当たっては、特に限定されないが、押出機のホッパー入り口部のシリンダーの温度（ＴI）と押出機の出口部のシリンダーの温度（ＴO）を下記（１）式の条件を満足するように設定することが好ましく、Ｔ0／ＴIが１．１未満では、乾燥の能力が不充分となったり押出が不安定となることがあり、逆に１０以上の時は、ＥＶＯＨ組成物の品質が低下（熱劣化）したり押出が不安定となることがあり好ましくなく、更には下記（１’）式の条件を、特には下記（１”）式の条件を満足することが好ましい。尚、上記のシリンダーの温度とは、シリンダーの実測温度を言う。
１．１≦Ｔ0／ＴI＜１０  ・・・（１）
１．５≦Ｔ0／ＴI＜８    ・・・（１’）
１．８≦Ｔ0／ＴI＜５    ・・・（１”）
（但し、Ｔ0、ＴI共に単位は℃）
【００３２】
尚、押出機のシリンダーの加熱は通常複数のヒーターを装着して行われ、例えば８分割の場合、ホッパー入り口部（樹脂供給部）から押出機出口部（樹脂排出部、ダイス接続部）に向かって８個のヒーターを押出機のシリンダーに装着して、それぞれ温度設定が可能であり、順にＣ１、Ｃ２、Ｃ３・・・Ｃ７、Ｃ８と表示した場合、上記のホッパー入り口部のシリンダー温度とはＣ１で、押出機の出口部のシリンダー温度とはＣ８である。
【００３３】
また、押出機のフィーディングゾーンの温度（ＴF）とメタリングゾーンの温度（ＴM）を下記（２）式の条件を満足するように設定することが特に好ましく、ＴM／ＴFが１．１未満では、乾燥の能力が不充分となったり押出が不安定となることがあり、逆に１０以上の時は、ＥＶＯＨ組成物の品質が低下（熱劣化）したり押出が不安定となることがあり好ましくなく、更には下記（２’）式の条件を、特には下記（２”）式の条件を満足することが好ましい。
１．１≦ＴM／ＴF＜１０  ・・・（２）
１．２≦ＴM／ＴF＜９    ・・・（２’）
１．３≦ＴM／ＴF＜８    ・・・（２”）
（但し、ＴM、ＴF共に単位は℃）
【００３４】
尚、ここで言うフィーディングゾーンとは、押出機のシリンダーバレルを長さ方向に３等分したときのホッパー入り口部側の１／３の部分を、メタリングゾーンとは、同様に押出機の出口部の１／３の部分をそれぞれ意味し、フィーディングゾーンの温度（ＴF）とは、前者の１／３の部分に完全に含まれる分割ヒーター部のシリンダーの（実測）温度の平均値を、メタリングゾーンの温度（ＴM）とは、後者の１／３の部分に完全に含まれる分割ヒーター部のシリンダーの（実測）温度の平均値をそれぞれ意味する。
【００３５】
上記の如くシリンダー温度やフィーディングゾーンとメタリングゾーンの温度を調節すればよいが、このときのシリンダー温度、フィーディングゾーン及びメタリングゾーンの温度は、通常、室温〜３００℃（更には５０〜２８０℃）の範囲から選択することが好ましい。
また、上記の温度設定により、溶融されたＥＶＯＨ組成物は、ダイスに供給され押し出されるのであるが、ダイス内でのＥＶＯＨ組成物の温度（樹脂温度）は１５０〜３００℃（更には１８０〜２８０℃）になるように押出条件（設定温度、スクリュ形状、スクリュ回転数など）を調整することも好ましく、かかる温度が１５０℃未満では、押出が不安定になることがあり、逆に３００℃を越えると、ＥＶＯＨ組成物の品質が低下（熱劣化）することがあり好ましくない。
【００３６】
また、スクリュの回転数は５０〜３００ｒｐｍ（更には８０〜２００ｒｐｍ）の範囲から選択され、かかる回転数が５０ｒｐｍ未満では、乾燥の能力が不充分となることがあり、逆に３００ｒｐｍを越えると、ＥＶＯＨ組成物の品質が低下（熱劣化）することがあり好ましくなく、含水ＥＶＯＨ組成物の仕込速度については、１０〜４００ｋｇ／ｈｒ（更には２０〜３００ｋｇ／ｈｒ）の範囲から選択され、かかる仕込速度が１０ｋｇ／ｈｒ未満では非生産的であり、逆に４００ｋｇ／ｈｒを越えると充分な乾燥ができない場合があり好ましくなく、ＥＶＯＨ組成物の押出機中での滞留時間は１０〜６００秒（更には１０〜１８０秒）の範囲から選択され、かかる滞留時間が１０秒未満では、十分な乾燥ができない場合があり、逆に６００秒を越えるとＥＶＯＨ組成物の品質が低下（熱劣化）する場合があって好ましくなく、ＥＶＯＨ組成物にかかる圧力（樹脂圧）については５〜３００ｋｇ／ｃｍ2（更には１０〜２００ｋｇ／ｃｍ2）の範囲から選択され、かかる圧力が５ｋｇ／ｃｍ2未満及び３００ｋｇ／ｃｍ2を越えると押出が不安定になることがあり好ましくない。また、ＥＶＯＨ組成物の熱劣化を防止するためにホッパー内やベント孔周りを窒素シールしておくことも好ましい。
【００３７】
本発明のＥＶＯＨ組成物においては、組成物中の各ＥＶＯＨの組成や分子量等の関係については特に限定されないが、例えば２種のＥＶＯＨ（Ａ）及び（Ｂ）からなる場合、下記の（４）〜（６）式の少なくとも１つを満足するとき、ＥＶＯＨ組成物の加熱延伸成形性が向上する点で好ましく、かかる（４）式の条件を満足しないとき、即ち２種のＥＶＯＨのケン化度の差が１モル％未満では、加熱延伸成形性の向上効果が充分得られないことがあり、更には、該ケン化度の差が１〜１５モル％、特には該ケン化度の差が２〜１０モル％であることが好ましい。
また、かかる（５）式の条件を満足しないとき、即ち２種のＥＶＯＨのエチレン含有量の差が５モル％未満では、加熱延伸成形性の向上効果が充分得られないことがあり、更には、該エチレン含有量の差が５〜２５モル％、特には該エチレン含有量の差が８〜２０モル％であることが好ましい。
【００３８】
さらに、かかる（６）式の条件を満足しないとき、即ち２種のＥＶＯＨのメルトフローレートの比が２未満では、加熱延伸成形性の向上効果が充分得られないことがあり、更には、該メルトフローレートの比が３〜２０、特には該メルトフローレートの比が４〜１５であることが好ましい。
｜Ｓｖ（Ａ）−Ｓｖ（Ｂ）｜≧１  ・・・（４）
｜Ｅｔ（Ａ）−Ｅｔ（Ｂ）｜≧５  ・・・（５）
２≦ＭＦＲ（Ｂ）／ＭＦＲ（Ａ）  ・・・（６）
但し、ＳｖはそれぞれのＥＶＯＨのケン化度（モル％）、ＥｔはそれぞれのＥＶＯＨのエチレン含有量（モル％）、ＭＦＲはそれぞれのＥＶＯＨの絶乾時（含水率０．３重量％以下）における２１０℃，２１６０ｇ荷重でのメルトフローレート（ｇ／１０ｍｉｎ）を表す。
【００３９】
尚、上記において、ＭＦＲの測定に当たっては、より具体的には、ＥＶＯＨを市販（東洋精機社等）のメルトインデクサーを用いて、温度２１０℃、荷重２１６０ｇの条件でＭＦＲを測定すれば良い。すなわち、ＪＩＳ  Ｋ７２１０「熱可塑性プラスチックの流れ試験方法」に準拠して、操作Ａ法（手動切取り法）にて測定するものである。
【００４０】
上記、（４）〜（６）式においては、少なくとも（４）式を満足するようにＥＶＯＨ（Ａ）及び（Ｂ）を選択したとき、本発明の加熱延伸成形性の向上効果が特に認められる。
また、ＥＶＯＨ組成物が３種以上のＥＶＯＨからなる場合、少なくとも２種のＥＶＯＨが上記の関係式の少なくとも一つを満足することが好ましい。
【００４１】
かくして、目的とする含水率が５重量％未満のＥＶＯＨ組成物が得られるのであるが、かかる含水率にするためには、例えば、上記の二軸押出機を用いた方法においては、諸条件の調整により、特に樹脂温度（押出機の設定温度）と吐出量（スクリュ回転数や樹脂仕込み量）等を調整することにより可能であり、かかる含水率については更に好ましくは２重量％以下、特に好ましくは０．５重量％以下とすることが、溶融混練後の溶融成形（押出成形、射出成形等）時の発泡等のトラブルが軽減できる点で好ましい。
尚、ここで言う溶融混練後のＥＶＯＨ組成物の含水率については、以下の方法により測定・算出されるものである。
【００４２】
［含水率の測定方法］
ＥＶＯＨ組成物を電子天秤にて秤量（Ｗ1ｇ）後、１５０℃に維持された熱風オーブン型乾燥器に入れ、５時間乾燥させてから、さらにデシケーター中で３０分間放冷させた後の重量を同様に秤量（Ｗ2ｇ）して、以下の（７）式から算出する。
含水率（％）＝｛（Ｗ1−Ｗ2）／Ｗ1｝×１００  ・・・（７）
更に、本発明の溶融混練を実施後、ＥＶＯＨ組成物の含水率の調整等必要に応じて公知の乾燥処理（熱風乾燥、誘電加熱乾燥、マイクロ波照射乾燥等）を併せて行うことも可能である。
【００４３】
また、本発明においては、かかるＥＶＯＨ組成物に本発明の目的を阻害しない範囲において、飽和脂肪族アミド(例えばステアリン酸アミド等)、不飽和脂肪酸アミド(例えばオレイン酸アミド等)、ビス脂肪酸アミド(例えばエチレンビスステアリン酸アミド等)、脂肪酸金属塩(例えばステアリン酸カルシウム等)、低分子量ポリオレフィン(例えば分子量５００〜１０,０００程度の低分子量ポリエチレン、又は低分子量ポリプロピレン等)などの滑剤、無機塩（例えばハイドロタルサイト等）、可塑剤（例えばエチレングリコール、グリセリン、ヘキサンジオール等の脂肪族多価アルコールなど）、酸素吸収剤（例えば還元鉄粉類、アスコルビン酸等）、熱安定剤、光安定剤、酸化防止剤、紫外線吸収剤、着色剤、帯電防止剤、界面活性剤、抗菌剤、消臭剤（例えば活性炭等）、アンチブロッキング剤（例えばタルク微粒子等）、スリップ剤（例えば無定形シリカ等）、充填材（例えば無機フィラー等）、他樹脂（例えばポリオレフィン、ポリアミド等）などを配合しても良い。
【００４４】
かくして、本発明の方法により、加熱延伸成形時の外観性、ガスバリア性、連続成形性に優れた、かつ着色が抑制された品質の良好なＥＶＯＨ組成物（ＥＶＯＨのブレンド物）を得ることができ、更に本発明の方法によれば、連続的に安定したＥＶＯＨ組成物を効率よく得ることができ、かくして得られた本発明のＥＶＯＨ組成物は、勿論単層として各種用途に用いることは可能であるが、積層体としても有用で、特に該樹脂組成物からなる層の少なくとも片面に熱可塑性樹脂層を積層してなる積層体として用いることが好ましく、耐水性、機械的特性、ヒートシール性等が付与された実用に適した積層体が得られる。
該積層体は、本発明のＥＶＯＨ組成物を用いているため、加熱延伸成形時の外観性、ガスバリア性、連続成形性に非常に優れた効果を示すものである。以下にかかる積層体について説明する。
【００４５】
該積層体を製造するに当たっては、本発明のＥＶＯＨ組成物の片面又は両面に、他の基材（熱可塑性樹脂等）を積層するのであるが、積層方法としては、例えば本発明のＥＶＯＨ組成物のフィルム、シート等に他の基材を溶融押出ラミネートする方法、逆に他の基材にＥＶＯＨ組成物を溶融押出ラミネートする方法、該ＥＶＯＨ組成物と他の基材とを共押出する方法、本発明のＥＶＯＨ組成物（層）と他の基材（層）とを有機チタン化合物、イソシアネート化合物、ポリエステル系化合物、ポリウレタン化合物等の公知の接着剤を用いてドライラミネートする方法等が挙げられる。上記の溶融押し出し時の溶融成形温度は、１５０〜３００℃の範囲から選ぶことが多い。
【００４６】
かかる他の基材としては、熱可塑性樹脂が有用で、具体的には、直鎖状低密度ポリエチレン、低密度ポリエチレン、超低密度ポリエチレン、中密度ポリエチレン、高密度ポリエチレン、エチレン−酢酸ビニル共重合体、アイオノマー、エチレン−プロピレン（ブロックおよびランダム）共重合体、エチレン−アクリル酸共重合体、エチレン−アクリル酸エステル共重合体、ポリプロピレン、プロピレン−α−オレフィン（炭素数４〜２０のα−オレフィン）共重合体、ポリブテン、ポリペンテン等のオレフィンの単独又は共重合体、或いはこれらのオレフィンの単独又は共重合体を不飽和カルボン酸又はそのエステルでグラフト変性したものなどの広義のポリオレフィン系樹脂、ポリエステル系樹脂、ポリアミド系樹脂（共重合ポリアミドも含む）、ポリ塩化ビニル、ポリ塩化ビニリデン、アクリル系樹脂、ポリスチレン、ビニルエステル系樹脂、ポリエステルエラストマー、ポリウレタンエラストマー、塩素化ポリエチレン、塩素化ポリプロピレン、芳香族または脂肪族ポリケトン、更にこれらを還元して得られるポリアルコール類、更には他のＥＶＯＨ等が挙げられるが、積層体の物性（特に強度）等の実用性の点から、ポリプロピレン、エチレン−プロピレン（ブロックおよびランダム）共重合体、ポリアミド、ポリエチレン、エチレン−酢酸ビニル共重合体、ポリスチレン、ポリエチレンテレフタレート（ＰＥＴ）、ポリエチレンナフタレート（ＰＥＮ）が好ましく用いられる。
【００４７】
更に、本発明のＥＶＯＨ組成物のフィルムやシート等の成形物に他の基材を押出コートしたり、他の基材のフィルム、シート等を接着剤を用いてラミネートする場合、かかる基材としては、前記の熱可塑性樹脂以外に任意の基材（紙、金属箔、一軸又は二軸延伸プラスチックフィルム又はシートおよびその無機物蒸着物、織布、不織布、金属綿状、木質等）が使用可能である。
【００４８】
積層体の層構成は、本発明のＥＶＯＨ組成物の層をａ（ａ1、ａ2、・・・）、他の基材、例えば熱可塑性樹脂層をｂ（ｂ1、ｂ2、・・・）とするとき、フィルム、シート、ボトル状であれば、ａ／ｂの二層構造のみならず、ｂ／ａ／ｂ、ａ／ｂ／ａ、ａ1／ａ2／ｂ、ａ／ｂ1／ｂ2、ｂ2／ｂ1／ａ／ｂ1／ｂ2、ｂ2／ｂ1／ａ／ｂ1／ａ／ｂ1／ｂ2等任意の組み合わせが可能であり、さらには、少なくともＥＶＯＨ組成物と熱可塑性樹脂の混合物からなるリグラインド層をＲとするとき、ｂ／Ｒ／ａ、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能であり、フィラメント状ではａ、ｂがバイメタル型、芯（ａ）−鞘（ｂ）型、芯（ｂ）−鞘（ａ）型、或いは偏心芯鞘型等任意の組み合わせが可能である。
【００４９】
尚、上記の層構成において、それぞれの層間には、必要に応じて接着性樹脂層を設けることができ、かかる接着性樹脂としては、種々のものを使用することもでき、延伸性に優れた積層体が得られる点で好ましく、ｂの樹脂の種類によって異なり一概に言えないが、不飽和カルボン酸またはその無水物をオレフィン系重合体（上述の広義のポリオレフィン系樹脂）に付加反応やグラフト反応等により化学的に結合させて得られるたカルボキシル基を含有する変性オレフィン系重合体を挙げることができ、具体的には、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体等から選ばれた１種または２種以上の混合物が好適なものとして挙げられる。このときの、熱可塑性樹脂に含有される不飽和カルボン酸又はその無水物の量は、０．００１〜３重量％が好ましく、更に好ましくは０．０１〜１重量％、特に好ましくは０．０３〜０．５重量％である。
【００５０】
該変性物中の変性量が少ないと、接着性が不充分となることがあり、逆に多いと架橋反応を起こし、成形性が悪くなることがあり好ましくない。またこれらの接着性樹脂には、本発明の樹脂組成物や他のＥＶＯＨ、ポリイソブチレン、エチレン−プロピレンゴム等のゴム・エラストマー成分、更にはｂ層の樹脂等をブレンドすることも可能である。特に、接着性樹脂の母体のポリオレフィン系樹脂と異なるポリオレフィン系樹脂をブレンドすることにより、接着性が向上することがあり有用である。
【００５１】
積層体の各層の厚みは、層構成、ｂの種類、用途や容器形態、要求される物性などにより一概に言えないが、通常は、ａ層は５〜５００μｍ（更には１０〜２００μｍ）、ｂ層は１０〜５０００μｍ（更には３０〜１０００μｍ）、接着性樹脂層は５〜４００μｍ（更には１０〜１５０μｍ）程度の範囲から選択される。
該積層体は、そのまま各種形状のものに使用されるが、前述のように、本発明のＥＶＯＨ組成物は加熱延伸成形時の外観性、ガスバリア性、連続成形性に優れているので、更に該積層体の物性を改善するためには加熱延伸処理を施すことも好ましい。ここで加熱延伸処理とは、熱的に均一に加熱されたフィルム、シート、パリソン状の積層体をチャック、プラグ、真空力、圧空力、ブローなどにより、カップ、トレイ、チューブ、ボトル、フィルム状に均一に成形する操作を意味し、かかる延伸については、一軸延伸、二軸延伸のいずれであってもよく、できるだけ高倍率の延伸を行ったほうが物性的に良好で、延伸時にピンホールやクラック、延伸ムラや偏肉、デラミ等の生じない、ガスバリア性に優れた延伸成形物が得られる。
【００５２】
延伸方法としては、ロール延伸法、テンター延伸法、チューブラー延伸法、延伸ブロー法、真空圧空成形等のうち延伸倍率の高いものも採用できる。二軸延伸の場合は同時二軸延伸方式、逐次二軸延伸方式のいずれの方式も採用できる。延伸温度は６０〜１７０℃、好ましくは８０〜１６０℃程度の範囲から選ばれる。
延伸が終了した後、次いで熱固定を行うことも好ましい。熱固定は周知の手段で実施可能であり、上記延伸フィルムを緊張状態を保ちながら８０〜１７０℃、好ましくは１００〜１６０℃で２〜６００秒間程度熱処理を行う。
【００５３】
また、生肉、加工肉、チーズ等の熱収縮包装用途に用いる場合には、延伸後の熱固定は行わずに製品フィルムとし、上記の生肉、加工肉、チーズ等を該フィルムに収納した後、５０〜１３０℃、好ましくは７０〜１２０℃で、２〜３００秒程度の熱処理を行って、該フィルムを熱収縮させて密着包装をする。
【００５４】
かくして得られた積層体の形状としては任意のものであってよく、フィルム、シート、テープ、ボトル、パイプ、フィラメント、異型断面押出物等が例示される。又、得られる積層体は必要に応じ、熱処理、冷却処理、圧延処理、印刷処理、ドライラミネート処理、溶液又は溶融コート処理、製袋加工、深絞り加工、箱加工、チューブ加工、スプリット加工等を行うことができる。
上記の如く得られたカップ、トレイ、チューブ、ボトル等からなる容器や延伸フィルムからなる袋や蓋材は食品、飲料、医薬品、化粧品、工業薬品、洗剤、農薬、燃料等各種の包装材料として有用である。
【００５５】
【実施例】
以下、実施例を挙げて本発明を具体的に説明する。
尚、例中、「部」、「％」とあるのは、特に断りのない限り重量基準を意味する。
【００５６】
ＥＶＯＨ組成物中のホウ酸含有量の測定については、ＥＶＯＨ組成物をアルカリ溶融してＩＣＰ発光分光分析法によりホウ素を定量することにより行った。さらに、アルカリ（土類）金属含有量の測定については、ＥＶＯＨ組成物を灰化後、塩酸水溶液に溶解して原子吸光分析法によりアルカリ（土類）金属を定量することにより行った。
【００５７】
実施例１
エチレン含有量３２モル％のエチレン−酢酸ビニル共重合体（Ａ）を４０％含有したメタノール溶液▲１▼及びエチレン含有量４７モル％のエチレン−酢酸ビニル共重合体（Ｂ）を４０％含有したメタノール溶液▲２▼を作製した。上記エチレン−酢酸ビニル共重合体溶液▲１▼８５部にエチレン−酢酸ビニル共重合体溶液▲２▼１５部を添加して４０℃で攪拌下に混合した。
次いで、該混合溶液を、棚段塔（ケン化塔）の塔上部に２５ｋｇ／ｈｒの速度で供給し、同時に該エチレン−酢酸ビニル共重合体中の平均残存酢酸基に対して０．０１２当量の水酸化ナトリウムを含むメタノール溶液を塔上部より供給した。一方、塔底から４０ｋｇ／ｈｒの速度でメタノール蒸気を沸点下で供給した。塔内温度は１１０℃、塔圧は３．５ｋｇ／ｃｍ2Ｇであった。仕込み開始後３０分からＥＶＯＨ組成物溶液が塔底から取り出された。得られたＥＶＯＨ組成物溶液は透明な均一溶液で、組成はＥＶＯＨ組成物２９％、メタノール７１％であり、ＥＶＯＨ組成物の酢酸ビニル成分の平均ケン化度は９９．１モル％であった。
【００５８】
続いて、該ケン化反応終了液に、３０％含水メタノール７０部を共沸点下で供給しながら余分のメタノールを留去させ、ＥＶＯＨ組成物の水／メタノール混合溶液［水／メタノール＝３０／７０（重量比）、樹脂濃度３２％］を得た。
続いて該ＥＶＯＨ組成物溶液（液温５０℃）を孔径４ｍｍのノズルより５℃に維持された凝固液（水９５％、メタノール５％よりなる）槽にストランド状に押し出して、ＥＶＯＨ組成物をストランド状に凝固させた後、該ストランド状のＥＶＯＨ組成物を水槽の端部に付設された引き取りローラーに導き、カッターで切断し、直径４ｍｍ、長さ４ｍｍの白色の多孔性ペレットを得た。
更に、得られた白色の多孔性ペレットを、３０℃の温水中に投入して、約６０分間撹拌洗浄する操作を３回行い、含水ＥＶＯＨ組成物ペレット（含水率６０％）を得た後、塔式流動層乾燥機により窒素ガスを８０℃雰囲気中で４０分接触させて（空塔速度１．６ｍ／ｓｅｃ）、含水率２５％のＥＶＯＨ組成物ペレットを得た。
【００５９】
次いで、得られたＥＶＯＨ組成物ペレットをストランドダイを備えた二軸押出機に供給して、以下の条件にて溶融混練を行い、そのストランドを水槽中に通して冷却後ペレタイザーで切断して、含水率が０．１５％、ＭＦＲが４．８ｇ／１０分（２１０℃、荷重２１６０ｇ）、酢酸ナトリウム含有量が１００ｐｐｍ（Ｎａ換算）のＥＶＯＨ組成物ペレットを得た。該組成物中のエチレン−酢酸ビニル共重合体（Ａ）のケン化物（ＥＶＯＨ）のケン化度は９９．５モル％、ケン化物のＭＦＲは３．５ｇ／１０分（２１０℃、荷重２１６０ｇ）、エチレン−酢酸ビニル共重合体（Ｂ）のケン化物（ＥＶＯＨ）のケン化度は９６．８モル％、ケン化物のＭＦＲは３０ｇ／１０分（２１０℃、荷重２１６０ｇ）であった。尚、かかる各ＥＶＯＨ成分のケン化度については、該組成物ペレットを粉砕後、熱メタノールで抽出操作を行い、各ＥＶＯＨ成分を分離後、それぞれのケン化度を測定することにより求めた。
【００６０】
得られたＥＶＯＨ組成物を目視観察したが、無色・透明で黄着色は全く認められなかった。また、かかる組成物は５０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
【００６１】
0005116186.tif 000002
【００６２】
上記の如く押出機のホッパー入り口部のシリンダーＣ１の温度（ＴI）は１００℃で、押出機の出口部のシリンダーＣ13の温度（ＴO）は２０３℃で、Ｔ0／ＴI＝２．０３となり、本文中の（１）式の条件を満足するものであり、また、押出機のフィーディングゾーンの温度（ＴF）は、Ｃ１〜Ｃ４の平均で１１１．５℃で、メタリングゾーンの温度（ＴM）は、Ｃ10〜Ｃ13の平均で１９９．７５℃で、ＴM／ＴF＝１９９．７５／１１１．５＝１．７９となり、本文中の（２）式の条件も満足するものであった。
上記で得られたＥＶＯＨ組成物を用いて以下の方法で多層構造体の製造（加熱延伸成形）を行って、外観性、ガスバリア性、連続成形性の評価を行った。
【００６３】
［多層構造体の製造］
上記で得られたＥＶＯＨ組成物をフィードブロック３種５層の多層Ｔダイを備えた多層押出装置に供給して、ポリスチレン（エーアンドエムスチレン社製『ダイアレックス  ＨＴ５１６』）層／接着樹脂（変性オレフィン系重合体；三菱化学社製『モディックＡＰ  Ｆ５０２』）層／ＥＶＯＨ組成物層／接着樹脂層（同左）／ポリスチレン層（同左）の層構成（厚み４５０／９０／１２０／９０／４５０μｍ）の多層シートを得て、次にプラグアシスト型真空圧空成形機（浅野研究所製）にて、ヒーター温度が５００℃で加熱時間２８ｓｅｃでカップ（上面６５ｍｍΦ、底面６０ｍｍΦ、深さ５５ｍ）の加熱延伸成形加工を行って多層構造体を作製した。
かかる多層構造体について、外観性、ガスバリア性、連続成形性を下記の如く評価した。
【００６４】
（外観性）
上記で得られたカップを、光学顕微鏡で観察して下記の基準により評価した。
○  −−−  微小なクラックやピンホール、局部的な偏肉は全く認められな
い
△  −−−  カップの側面部に微小なクラックやピンホール或いは局部的な
偏肉が若干認められる
×  −−−  カップの側面部に微小なクラックやピンホール及び局部的な偏
肉が著しく認められる
【００６５】
（ガスバリア性）
上記で得られたカップの上面をアルミ金属板で密封して酸素透過度を測定（モダンコントロール社製「ＯＸＴＲＡＮ１０／５０」を用いて２３℃、５０％ＲＨ条件）した。
【００６６】
（連続成形性）
上記の延伸成形加工を連続して２時間行って、１２０個のカップを得、以下のように評価した。
◎  −−−  １２０個とも上記外観性の評価が○である
○  −−−  １１７〜１１９個が上記の外観性の評価が○である
△  −−−  １１１〜１１６個が上記の外観性の評価が○である
×  −−−  １１０個以下が上記の外観性の評価が○である
【００６７】
実施例２
実施例１において、塔式流動層乾燥機により乾燥条件を変更して、ＥＶＯＨ組成物ペレットの含水率を５０％とした以外は同様に行って、含水率が０．２５％のＥＶＯＨ組成物を得た。
得られたＥＶＯＨ組成物を目視観察したが、無色・透明で黄着色は全く認められなかった。また、かかる組成物は５０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００６８】
実施例３
実施例１において、塔式流動層乾燥機により乾燥条件を変更して、ＥＶＯＨ組成物ペレットの含水率を１０％とした以外は同様に行って、含水率が０．２５％のＥＶＯＨ組成物を得た。
得られたＥＶＯＨペレットを目視観察したが、無色・透明で黄着色は全く認められなかった。また、かかるペレットは７０ｋｇ／ｈｒの割合で効率よく得ることができた。更に、該ペレット化を連続して１０ｈｒ行ったが、ストランド切れや異物・目ヤニ等の発生は全く認められず、安定したペレットの乾燥ができた。
【００６９】
実施例４
エチレン含有量３４モル％のエチレン−酢酸ビニル共重合体（Ａ）を４０％含有したメタノール溶液▲１▼及びエチレン含有量４４モル％のエチレン−酢酸ビニル共重合体（Ｂ）を４０％含有したメタノール溶液▲２▼を作製した。上記エチレン−酢酸ビニル共重合体溶液▲１▼８０部にエチレン−酢酸ビニル共重合体溶液▲２▼２０部を添加して４０℃で攪拌下に混合した。
次いで、該混合溶液を、棚段塔（ケン化塔）の塔上部に２５ｋｇ／ｈｒの速度で供給し、同時に該エチレン−酢酸ビニル共重合体中の平均残存酢酸基に対して０．０１２当量の水酸化ナトリウムを含むメタノール溶液を塔上部より供給した。一方、塔底から４０ｋｇ／ｈｒの速度でメタノール蒸気を沸点下で供給した。塔内温度は１１０℃、塔圧は３．５ｋｇ／ｃｍ2Ｇであった。仕込み開始後３０分からＥＶＯＨ組成物溶液が塔底から取り出された。得られたＥＶＯＨ組成物溶液は透明な均一溶液で、組成はＥＶＯＨ組成物３０％、メタノール７０％であり、ＥＶＯＨ組成物の酢酸ビニル成分の平均ケン化度は９８．９モル％であった。
【００７０】
続いて、該ケン化反応終了液に、３５％含水メタノール７０部を共沸点下で供給しながら余分のメタノールを留去させ、ＥＶＯＨ組成物の水／メタノール混合溶液［水／メタノール＝３５／６５（重量比）、樹脂濃度３５％］を得た。
続いて該ＥＶＯＨ組成物溶液（液温５０℃）を孔径４ｍｍのノズルより５℃に維持された凝固液（水９５％、メタノール５％よりなる）槽にストランド状に押し出して、ＥＶＯＨ組成物をストランド状に凝固させた後、該ストランド状のＥＶＯＨ組成物を水槽の端部に付設された引き取りローラーに導き、カッターで切断し、直径４ｍｍ、長さ４ｍｍの白色の多孔性ペレットを得た。
更に、得られた白色の多孔性ペレットを、３０℃の温水中に投入して、約６０分間撹拌洗浄する操作を３回行い、含水ＥＶＯＨ組成物ペレット（含水率６０％）を得た後、塔式流動層乾燥機により窒素ガスを８０℃雰囲気中で４０分接触させて（空塔速度１．６ｍ／ｓｅｃ）、含水率２５％のＥＶＯＨ組成物ペレットを得た。
【００７１】
次いで、得られたＥＶＯＨ組成物ペレットを実施例１と同様にして溶融混練を行い、含水率が０．１５％、ＭＦＲが４．１ｇ／１０分（２１０℃、荷重２１６０ｇ）、酢酸ナトリウム含有量が１００ｐｐｍ（Ｎａ換算）のＥＶＯＨ組成物ペレットを得た。該組成物中のエチレン−酢酸ビニル共重合体（Ａ）のケン化物のケン化度は９９．６モル％、ケン化物のＭＦＲは３．０ｇ／１０分（２１０℃、荷重２１６０ｇ）、エチレン−酢酸ビニル共重合体（Ｂ）のケン化物のケン化度は９６．１モル％、ケン化物のＭＦＲは１５ｇ／１０分（２１０℃、荷重２１６０ｇ）であった。尚、かかる各ＥＶＯＨ成分のケン化度については、該組成物ペレットを粉砕後、熱メタノールで抽出操作を行い、各ＥＶＯＨ成分を分離後、それぞれのケン化度を測定することにより求めた。
【００７２】
得られたＥＶＯＨ組成物を目視観察したが、無色・透明で黄着色は全く認められなかった。また、かかる組成物は５０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００７３】
実施例５
エチレン含有量３２モル％のエチレン−酢酸ビニル共重合体（Ａ）を４０％含有したメタノール溶液▲１▼、エチレン含有量４０モル％のエチレン−酢酸ビニル共重合体（Ｂ）を４０％含有したメタノール溶液▲２▼及びエチレン含有量４９モル％のエチレン−酢酸ビニル共重合体（Ｃ）を４０％含有したメタノール溶液▲３▼を作製した。上記エチレン−酢酸ビニル共重合体溶液▲１▼６５部にエチレン−酢酸ビニル共重合体溶液▲２▼２０部及びエチレン−酢酸ビニル共重合体溶液▲３▼１５部を添加して４０℃で攪拌下に混合した。
次いで、該混合溶液を、棚段塔（ケン化塔）の塔上部に２０ｋｇ／ｈｒの速度で供給し、同時に該エチレン−酢酸ビニル共重合体中の平均残存酢酸基に対して０．０１２当量の水酸化ナトリウムを含むメタノール溶液を塔上部より供給した。一方、塔底から３２ｋｇ／ｈｒの速度でメタノール蒸気を沸点下で供給した。塔内温度は１１０℃、塔圧は３．５ｋｇ／ｃｍ2Ｇであった。仕込み開始後４０分からＥＶＯＨ組成物溶液が塔底から取り出された。得られたＥＶＯＨ組成物溶液は透明な均一溶液で、組成はＥＶＯＨ組成物２６％、メタノール７４％であり、ＥＶＯＨ組成物の酢酸ビニル成分の平均ケン化度は９９．１モル％であった。
【００７４】
続いて、該ケン化反応終了液に、３０％含水メタノール７５部を共沸点下で供給しながら余分のメタノールを留去させ、ＥＶＯＨ組成物の水／メタノール混合溶液［水／メタノール＝３０／７０（重量比）、樹脂濃度３０％］を得た。
続いて該ＥＶＯＨ組成物溶液（液温５０℃）を孔径４ｍｍのノズルより５℃に維持された凝固液（水９５％、メタノール５％よりなる）槽にストランド状に押し出して、ＥＶＯＨ組成物をストランド状に凝固させた後、該ストランド状のＥＶＯＨ組成物を水槽の端部に付設された引き取りローラーに導き、カッターで切断し、直径４ｍｍ、長さ４ｍｍの白色の多孔性ペレットを得た。
更に、得られた白色の多孔性ペレットを、３０℃の温水中に投入して、約６０分間撹拌洗浄する操作を３回行い、含水ＥＶＯＨ組成物ペレット（含水率６０％）を得た後、塔式流動層乾燥機により窒素ガスを７５℃雰囲気中で３５分接触させて（空塔速度１．６ｍ／ｓｅｃ）、含水率３０％のＥＶＯＨ組成物ペレットを得た。
【００７５】
次いで、得られたＥＶＯＨ組成物ペレットを実施例１と同様にして溶融混練を行い、含水率が０．１５％、ＭＦＲが５．０ｇ／１０分（２１０℃、荷重２１６０ｇ）、酢酸ナトリウム含有量が１００ｐｐｍ（Ｎａ換算）のＥＶＯＨ組成物ペレットを得た。該組成物中のエチレン−酢酸ビニル共重合体（Ａ）のケン化物のケン化度は９９．５モル％、ケン化物のＭＦＲは３．５ｇ／１０分（２１０℃、荷重２１６０ｇ）、エチレン−酢酸ビニル共重合体（Ｂ）のケン化物のケン化度は９９．５モル％、ケン化物のＭＦＲは４．０ｇ／１０分（２１０℃、荷重２１６０ｇ）、エチレン−酢酸ビニル共重合体（Ｃ）のケン化度は９７．０モル％、ケン化物のＭＦＲは３０ｇ／１０分（２１０℃、荷重２１６０ｇ）であった。尚、かかる各ＥＶＯＨ成分のケン化度については、該組成物ペレットを粉砕後、熱メタノールで抽出操作を行い、各ＥＶＯＨ成分を分離後、それぞれのケン化度を測定することにより求めた。
得られたＥＶＯＨ組成物を目視観察したが、無色・透明で黄着色は全く認められなかった。また、かかる組成物は５５ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００７６】
実施例６
実施例１において、二軸押出機による溶融混練条件の押出温度を以下のように変更した以外は同様に行って、含水率が０．２２％のＥＶＯＨ組成物（ペレット）を得た。
0005116186.tif 000003
【００７７】
上記の如く押出機のホッパー入り口部のシリンダーＣ１の温度（ＴI）は５０℃で、押出機の出口部のシリンダーＣ13の温度（ＴO）は２３１℃で、Ｔ0／ＴI＝４．６２となり、本文中の（１）式の条件を満足するものであり、また、押出機のフィーディングゾーンの温度（ＴF）は、Ｃ１〜Ｃ４の平均で１２３．２５℃で、メタリングゾーンの温度（ＴM）は、Ｃ10〜Ｃ13の平均で２３０．５℃で、ＴM／ＴF＝２３０．５／１２３．２５＝１．８７となり、本文中の（２）式の条件も満足するものであった。
得られたＥＶＯＨ組成物を目視観察したが、無色・透明で黄着色は全く認められなかった。また、かかる組成物は７０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００７８】
実施例７
実施例１において、二軸押出機による溶融混練条件の押出温度を以下のように変更した以外は同様に行って、含水率が０．２０％のＥＶＯＨ組成物（ペレット）を得た。
0005116186.tif 000004
【００７９】
上記の如く押出機のホッパー入り口部のシリンダーＣ１の温度（ＴI）は３１℃で、押出機の出口部のシリンダーＣ13の温度（ＴO）は２５２℃で、Ｔ0／ＴI＝２５２／３１＝８．１３となり、本文中の（１）式の条件を満足するものであり、また、押出機のフィーディングゾーンの温度（ＴF）は、Ｃ１〜Ｃ４の平均で６０℃で、メタリングゾーンの温度（ＴM）は、Ｃ10〜Ｃ13の平均で２５１℃で、ＴM／ＴF＝２５１／６０＝４．１８となり、本文中の（２）式の条件も満足するものであった。
得られたＥＶＯＨ組成物を目視観察したが、無色・透明で黄着色は全く認められなかった。また、かかる組成物は７０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００８０】
実施例８
実施例１において、二軸押出機による溶融混練条件を以下のように変更した以外は同様に行って、含水率が０．２０％のＥＶＯＨ組成物（ペレット）を得た。
0005116186.tif 000005
【００８１】
上記の如く押出機のホッパー入り口部のシリンダーＣ１の温度（ＴI）は９９℃で、押出機の出口部のシリンダーＣ６の温度（ＴO）は２２２℃で、Ｔ0／ＴI＝２．２４となり、本文中の（１）式の条件を満足するものであり、また、押出機のフィーディングゾーンの温度（ＴF）は、Ｃ１〜Ｃ２の平均で９９℃で、メタリングゾーンの温度（ＴM）は、Ｃ５〜Ｃ６の平均で２２０．５℃で、ＴM／ＴF＝２２０．５／９９＝２．２３となり、本文中の（２）式の条件も満足するものであった。
得られたＥＶＯＨ組成物を目視観察したが、無色・透明で黄着色は全く認められなかった。また、かかる組成物は１５０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００８２】
実施例９
実施例１において、二軸押出機による溶融混練条件を以下のように変更した以外は同様に行って、含水率が０．２５％のＥＶＯＨ組成物（ペレット）を得た。
0005116186.tif 000006
【００８３】
上記の如く押出機のホッパー入り口部のシリンダーＣ１の温度（ＴI）は１００℃で、押出機の出口部のシリンダーＣ７の温度（ＴO）は２００℃で、Ｔ0／ＴI＝２となり、本文中の（１）式の条件を満足するものであり、また、押出機のフィーディングゾーンの温度（ＴF）は、Ｃ１〜Ｃ２の平均で１００℃で、メタリングゾーンの温度（ＴM）は、Ｃ６〜Ｃ７の平均で１９８℃で、ＴM／ＴF＝１９８／１００＝１．９８となり、本文中の（２）式の条件も満足するものであった。
得られたＥＶＯＨ組成物を目視観察したが、無色・透明で黄着色は全く認められなかった。また、かかる組成物は１０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００８４】
実施例１０
実施例１において、単軸押出機を用いて、その溶融混練条件を以下のように変更した以外は同様に行って、含水率が０．２８％のＥＶＯＨ組成物（ペレット）を得た。
0005116186.tif 000007
【００８５】
上記の如く押出機のホッパー入り口部のシリンダーＣ１の温度（ＴI）は９７℃で、押出機の出口部のシリンダーＣ７の温度（ＴO）は２７７℃で、Ｔ0／ＴI＝２．８６となり、本文中の（１）式の条件を満足するものであり、また、押出機のフィーディングゾーンの温度（ＴF）は、Ｃ１〜Ｃ２の平均で９８℃で、メタリングゾーンの温度（ＴM）は、Ｃ６〜Ｃ７の平均で２７７℃で、ＴM／ＴF＝２７７／９８＝２．８３となり、本文中の（２）式の条件も満足するものであった。
得られたＥＶＯＨ組成物を目視観察したが、無色・透明で黄着色は全く認められなかった。また、かかる組成物は１００ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００８６】
実施例１１
実施例１において、得られたＥＶＯＨ組成物の白色の多孔性ペレット（凝固析出物）を、０．５％の酢酸水溶液で洗浄後、０．１％の酢酸、０．０３％の酢酸マグネシウム、０．０２％の酢酸カルシウムを含有する水溶液中に投入し、３０℃で５時間撹拌して、含水ＥＶＯＨ組成物ペレット［乾燥後ＥＶＯＨ組成物中に酢酸１００ｐｐｍ、酢酸マグネシウム３５ｐｐｍ（Ｍｇ換算）、酢酸カルシウム２０ｐｐｍ（Ｃａ換算）を含有］を得た以外は同様に行って、含水率が０．１５％のＥＶＯＨ組成物（ペレット）を得た。
得られたＥＶＯＨ組成物を目視観察したが、無色・透明で黄着色は全く認められなかった。また、かかる組成物は５０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００８７】
実施例１２
実施例１において、得られたＥＶＯＨ組成物の白色の多孔性ペレット（凝固析出物）を、温水洗浄後、０．０８％のホウ酸を含有する水溶液中に投入し、３０℃で５時間撹拌して、含水ＥＶＯＨ組成物ペレット［乾燥後ＥＶＯＨ組成物中にホウ酸３８０ｐｐｍ（ホウ素換算）を含有］を得た以外は同様に行って、含水率が０．１５％のＥＶＯＨ組成物（ペレット）を得た。
得られたＥＶＯＨ組成物を目視観察したが、無色・透明で黄着色は全く認められなかった。また、かかる組成物は５０ｋｇ／ｈｒの割合で効率よく得ることができた。更に、該ペレット化を連続して１０ｈｒ行ったが、ストランド切れや異物・目ヤニ等の発生は全く認められず、安定してペレットが得られた。
また、実施例１と同様に多層構造体の外観性、ガスバリア性及び連続成形性の評価も行った。
【００８８】
比較例１
実施例１において、エチレン−酢酸ビニル共重合体（Ａ）とエチレン−酢酸ビニル共重合体（Ｂ）をそれぞれ別々にケン化反応せしめ（（Ａ）のケン化度が９９．５モル％、（Ｂ）のケン化度が９６．８モル％）、その乾燥ペレット（ＥＶＯＨペレット（Ａ）の含水率０．３０％、ＥＶＯＨ（Ｂ）の含水率０．２５％）を所定量ドライブレンドして二軸押出機に供給して２００℃で溶融混練を行って、含水率が０．１０％のＥＶＯＨ組成物（ペレット）を得た。
得られたＥＶＯＨ組成物（ペレット）を目視観察したが、着色（黄変）が若干認められ、得られるＥＶＯＨ組成物の量も乾燥工程から併せて算出すると約１ｋｇ／ｈｒと効率が悪いものであった。
また、実施例１と同様に多層構造体の外観性、ガスバリア性及び連続成形性の評価も行った。
実施例及び比較例の外観性、ガスバリア性及び連続成形性の評価結果を表１に示す。
【００８９】
【表１】
0005116186.tif 000008
【００９０】
【発明の効果】
本発明では、特定の条件でＥＶＯＨをブレンドしてＥＶＯＨ組成物を得ているため、着色が抑制された品質の良好なＥＶＯＨ組成物（ＥＶＯＨのブレンド物）を得ることができ、更に本発明の方法によれば、連続的に安定したＥＶＯＨ組成物を効率よく得ることができ、得られたＥＶＯＨ組成物は、多層構造体用途にも有用で、加熱延伸成形時の外観性、ガスバリア性、連続成形性に優れた多層構造体が得られ、食品、飲料、医薬品、化粧品、工業薬品、洗剤、農薬、燃料等各種の包装材料（フィルム、シート、容器等）をはじめ、繊維、各種成形品などの用途に有用である。